하 기 의 실시 예 또는 비교 예의 열 가소 성 수지 또는 중합체 조성물 을 사용 하 여 , 사출 성형기 에 의해 소정 의 실린더 온도 및 금형 온도 에서 성형 한 길 이 110 mm , 폭 110 mm , 두께 2 . 0 mm 의 평판 을 , 길 이 50 mm , 폭 20 mm , 두께 2 . 0 mm 의 치수 로 절삭 하 고 , JIS K 6258 에 준거 하 여 윤활유 에 대한 침지 시험 전후 의 체적 변화 율 ( Δ V ) , 중량 변화 율 ( Δ W ) 을 평가 하 였 다 . 이것 을 , 내유성 의 지표 로 하 였 다 .